МАТЕРИАЛ С КОМПОЗИТНЫМИ ЧАСТИЦАМИ НА ПОДЛОЖКЕ, СПОСОБ ЕГО ПОЛУЧЕНИЯ И СПОСОБ ПОЛУЧЕНИЯ СОЕДИНЕНИЙ С ИСПОЛЬЗОВАНИЕМ МАТЕРИАЛА С КОМПОЗИТНЫМИ ЧАСТИЦАМИ НА ПОДЛОЖКЕ В КАЧЕСТВЕ КАТАЛИЗАТОРА ДЛЯ ХИМИЧЕСКОГО СИНТЕЗА

1. Материал с композитными частицами на подложке, содержащий:
композитные частицы, образованные из окисленного никеля и Х (где Х обозначает, по меньшей мере, один из элементов, выбранных из группы, состоящей из никеля, палладия, платины, рутения, золота, серебра и меди); и
носитель, на который нанесены композитные частицы,
где материал с композитными частицами на подложке содержит нанесенный слой, в котором локализованы композитные частицы.
2. Материал с композитными частицами на подложке по п.1, где нанесенный слой, в котором локализованы композитные частицы, находится в области, распространяющейся от поверхности материала с композитными частицами на подложке до 40% эквивалентного диаметра материала с композитными частицами на подложке.
3. Материал с композитными частицами на подложке по п.1 или 2, где эквивалентный диаметр материала с композитными частицами на подложке превышает 200 мкм и нанесенный слой, в котором локализованы композитные частицы, находится в области, распространяющейся на 80 мкм от внешней поверхности материала с композитными частицами на подложке.
4. Материал с композитными частицами на подложке по п.1 или 2, где эквивалентный диаметр материала с композитными частицами на подложке составляет 200 мкм или меньше и нанесенный слой, в котором локализованы композитные частицы, находится в области, распространяющейся от поверхности материала с композитными частицами на подложке до 30% эквивалентного диаметра материала с композитными частицами на подложке.
5. Материал с композитными частицами на подложке по п.1 или 2, содержащий внешний слой, по существу, свободный от композитных частиц на внешней стороне нанесенного слоя, в котором локализованы композитные частицы.
6. Материал с композитными частицами на подложке по п.5, где внешний слой образован с толщиной от 0,01 до 15 мкм от внешней поверхности носителя.
7. Материал с композитными частицами на подложке по п.1 или 2, где композитная частица имеет средний диаметр частицы от 2 до 10 нм.
8. Материал с композитными частицами на подложке по п.1 или 2, где композиционное отношение никеля и Х в композитной частице в терминах атомного отношения Ni/Х составляет от 0,1 до 10.
9. Материал с композитными частицами на подложке по п.1 или 2, где композитная частица имеет ядро, образованное из Х, и данное ядро покрыто окисленным никелем.
10. Материал с композитными частицами на подложке по п.1 или 2, где носитель образован из алюминийсодержащей композиции на основе оксида кремния, содержащей оксид кремния и оксид алюминия.
11. Способ получения материала с композитными частицами на подложке, в котором композитная частица, образованная из окисленного никеля и Х (где Х обозначает, по меньшей мере, один из элементов, выбранных из группы, состоящей из никеля, палладия, платины, рутения, золота, серебра и меди), нанесена на носитель, содержащий:
первый этап, где получают смесь при температуре, по меньшей мере, 60°С путем смешивания водной суспензии, содержащей носитель, на который нанесен оксид, по меньшей мере, одного из основных металлов, выбранных из группы, состоящей из щелочных металлов, щелочноземельных металлов и редкоземельных металлов, и кислого водного раствора растворимой соли металла, содержащей никель и Х; и
второй этап, где осуществляют тепловую обработку предшественника, содержащегося в данной смеси.
12. Способ получения материала с композитными частицами на подложке по п.11, в котором данная водная суспензия дополнительно содержит соль, по меньшей мере, одного из основных металлов, выбранных из группы, состоящей из щелочных металлов, щелочноземельных металлов и редкоземельных металлов.
13. Способ получения материала с композитными частицами на подложке по п.11 или 12, в котором данная водная суспензия дополнительно содержит растворимую соль алюминия.
14. Способ получения сложного эфира карбоновой кислоты, где
осуществляют реакцию альдегида и спирта в присутствии кислорода с использованием материала с композитными частицами на подложке по п.1 или 2 в качестве катализатора.
15. Способ получения сложного эфира карбоновой кислоты по п.14, в котором альдегид выбирают из акролеина, метакролеина или их смеси.
16. Способ получения сложного эфира карбоновой кислоты по п.14, в котором спирт представляет собой метанол.